ПРОДУКТЫ ИЗ АЛЮМИНИЕВОГО СПЛАВА И СПОСОБ ИСКУССТВЕННОГО СТАРЕНИЯ

1. Алюминиевый сплав, содержащий 6,0-10,0 мас.% Zn, 1,2-1,68 мас.% Mg, 1,2-1,9 мас.% Cu, до 0,3 мас.% Zr, до 0,4 мас.% Sc и до 0,3 мас.% Hf, остальное алюминий, сопутствующие элементы и примеси.
2. Алюминиевый сплав по п.1, который включает по меньшей мере один из элементов Ti, Mn или Cr в следующих количествах: Ti до 0,1 мас.%, Mn до 0,2 мас.%, и Cr до 0,05 мас.%.
3. Алюминиевый сплав по п.1, который включает по меньшей мере один из элементов Ca, Sr или Be в следующих количествах: Ca до 0,1 мас.% Sr до 0,2 мас.% и Be до 0,05 мас.%.
4. Алюминиевый сплав по п.1, в котором количество Mg меньше, чем количество Cu.
5. Алюминиевый сплав по п.1, который включает 1,3-1,68 мас.% Mg.
6. Алюминиевый сплав по п.5, который включает 1,3-1,9 мас.% Cu.
7. Алюминиевый сплав по п.6, который включает 1,4-1,9 мас.% Cu.
8. Алюминиевый сплав по одному из предшествующих пунктов, который входит в состав деталей, предназначенных для аэрокосмической промышленности.
9. Алюминиевый сплав по любому из пп.1-7, который входит в состав деталей, не предназначенных для аэрокосмической промышленности.
10. Алюминиевый сплав по п.9, в котором детали, не предназначенные для аэрокосмической промышленности, представляют собой составные части морских судов.
11. Алюминиевый сплав по любому из пп.1-7, который предназначен для формования.
12. Алюминиевый сплав по любому из пп.1-7, который предназначен отливки плит.
13. Алюминиевый сплав по любому из пп.1-7, который предназначен для ковки.
14. Алюминиевый сплав по любому из пп.1-7, который предназначен для экструзии.
Ic
15. Алюминиевый сплав по любому из пп.1-7, который имеет отношение стойкости к развитию трещин к пределу текучести при растяжении, которое удовлетворяет соотношению FT≥-0,9·TYS+93,5 при минимальном пределе текучести равном 60 тысяч фунтов на кв. дюйм, где FT представляет собой K (L-T) стойкости к развитию трещин в тысячах фунтов на кв. дюйм √дюйм и TYS представляет собой предел текучести при растяжении в тысячах фунтов на кв. дюйм, причем FT измеряют в соответствии со стандартом Е399 ASTM на образце алюминиевого сплава, взятом в направлении Т/4 шестидюймовой алюминиевой плиты, образец имеет толщину 2,0 дюйма и ширину 4,0 дюйма и подвергается предварительному образованию усталостной трещины длиной 2,0 дюйма, и где TYS измеряют в соответствии со стандартом Е8 ASTM.
16. Алюминиевый сплав по п.15, который имеет визуальный предел стойкости к коррозии отслоения на уровне ЕВ или лучше, при измерении в соответствии со стандартом G34 ASTM.
17. Алюминиевый сплав по п.16, имеющий величину удельной электропроводности равную по меньшей мере 36% Международного стандарта отожженной меди.
18. Алюминиевый сплав по п.17, который имеет отношение стойкости к развитию трещин к пределу текучести при растяжении, которое удовлетворяет соотношению FT≥-0,9·TYS+96,5 при минимальном пределе текучести равном 60 тысяч фунтов на кв. дюйм.
19. Алюминиевый сплав по п.17, который имеет отношение стойкости к развитию трещин к пределу текучести при растяжении, которое удовлетворяет соотношению FT≥-0,9·TYS+99,5 при минимальном пределе текучести равном 60 тысяч фунтов на кв. дюйм.
20. Алюминиевый сплав, содержащий 6,0-10,0 мас.% Zn, 1,2-1,68 мас.% Mg, 1,4-1,9 мас.% Cu, до 0,3 мас.% Zr, до 0,4 мас.% Sc, до 0,3 мас.% Hf, и до 91,2 мас.% Al.
21. Алюминиевый сплав по п.20, в котором количество Mg меньше, чем количество Cu.